(57)【要約】【課題】本発明の解決しようとする課題は、インクジェット印刷法を用いて形成された絵柄層と、大粒径の光輝性顔料を用いて形成された光輝層とを有する化粧材およびその製造方法を提案するものである。【解決手段】基材層２の表面に、絵柄層３と光輝層４を有する化粧材１であって、絵柄層はインクジェット用インキからなる直径１００μｍ以下の微細なインキドットによって構成されており、光輝層は平均粒径が１μｍ以上２００μｍ以下の光輝性顔料を含むものであることを特徴とする化粧材である。【選択図】図１
2019195915.tif 000002
【特許請求の範囲】
【請求項１】
基材層の表面に、絵柄層と光輝層を有する化粧材であって、絵柄層はインクジェット用インキからなる直径１００μｍ以下の微細なインキドットによって構成されており、光輝層は平均粒径が１μｍ以上２００μｍ以下の光輝性顔料を含むものであることを特徴とする化粧材。
【請求項２】
前記基材層は、インクジェットインキ受容層を含まない樹脂含浸用チタン紙であることを特徴とする請求項１に記載の化粧材。
【請求項３】
前記基材層は、下地塗装を施した化粧板基材であることを特徴とする請求項１に記載の化粧材。
【請求項４】
前記絵柄層を、インクジェット印刷方式によって印刷形成し、前記光輝層は、光輝性顔料を含む塗工液をディスペンサから吐出することによって形成することを特徴とする請求項１〜３のいずれか１項に記載の化粧材の製造方法。
【請求項５】
前記ディスペンサから吐出される塗工液は、光輝性顔料を１０質量％以上７５質量％以下含むものであることを特徴とする請求項４に記載の化粧材の製造方法。
【発明の詳細な説明】
【技術分野】
【０００１】
本発明は、建築物の内外装に用いる化粧材に関し、特にきらきらした高輝性の外観を有する化粧材とその製造方法に関する。
【背景技術】
【０００２】
建築物の内外装に用いる化粧材としては、さまざまな材質や形状、色彩や意匠を備えた化粧材が用いられている。特に印刷手法を用いて、種々の素材に絵柄を施した化粧材は、均一な製品を大量に供給できることから、主として量産性を重視する用途に対して一般的に使用されて来た。
【０００３】
このような製品の例としては、各種内外装用化粧板が挙げられる。化粧板は、大きく２種類に分けられる。すなわち板状の基材に直接塗装や印刷を施す所謂ダイレクトプリント化粧板と、絵柄を紙やフィルム等の基材に印刷した化粧シートを基材に貼り合せた所謂ラミネート化粧板である。
【０００４】
いずれの化粧板も、印刷に用いる版としては、長年グラビア版が用いられていた。グラビア版は、絵柄の再現性に優れ、版の耐久性も高く、インキの選択の幅が広いことに加え、エンドレスの絵柄が比較的容易に実現できることが、多く用いられて来た理由である。
【０００５】
化粧シートの場合は、通常のグラビア輪転印刷機によって能率良く印刷ができる。ダイレクトプリント化粧板の場合は、グラビア版のインキを一旦オフセットロールに転移してから基材に印刷するグラビアオフセット印刷機を用いて印刷することができる。
【０００６】
しかし近年、デザインの分野において、あまりの均一性が嫌われ、逆に多様性が求められるようになるにつれ、多品種少量生産に移行する傾向が強まってきた。量産性には優れるが、製版コストが高いグラビア印刷法では対応することが困難になってきた。
【０００７】
そこで、印刷に当たって版を製版する必要のないインクジェット印刷法を用いた化粧材が提案されている。特許文献１に記載された化粧板は、木質基材の表面に下地膜を設けた後、印刷模様を直接インクジェット印刷した化粧板である。また、特許文献２に記載された化粧板は、インクジェット印刷により印刷層を形成した化粧紙に樹脂を含浸したパターン層を基材上に形成した化粧板である。
【０００８】
一方、化粧材の意匠性において、金属光沢や、きらきらした光輝感のある表現が求められることがある。高い金属光沢や光輝感を実現するためには、ある程度粒径の大きいアルミニウム顔料やパール顔料を印刷する必要がある。グラビア印刷法によれば、グラビア版のセル径よりも小さい範囲であれば、数１０μｍ程度の粒径の光輝性顔料を印刷可能であるが、インクジェット印刷法では、ノズルの詰まりを生じるため使用することができなかった。
【０００９】
特許文献３に記載された化粧板原紙（化粧紙）は、紙基材にインク受容層、インクジェット印刷層、光輝性顔料を含有する高光沢層がこの順に積層された化粧板原紙（化粧紙）である。特許文献３によれば、高光沢層をグラビア印刷法によって形成することが記載されている。
【００１０】
しかし特許文献３に記載されたように、実際に粒径が数１０μｍの光輝性顔料を含むグラビアインキを用いて印刷を行うと、次のような問題が発生することが判明した。
第１の問題は、光輝性顔料の粒径はあくまで平均粒径であって、実際には細かい粒子と粗い粒子が混在しており、印刷の過程においては、細かい粒子が優先的に消費されるため、時間経過とともにインキ中の光輝性顔料の粒径分布が変化し、結果的に光輝感が時間と伴に変化してしまい、安定した製品が得られないという問題である。
【００１１】
第２の問題は、インクジェット印刷に先だって形成するインク受容層の問題である。インク受容層は、絵柄の再現性に対しては有効であるが、化粧紙に樹脂を含浸して使用する化粧板の場合、樹脂の含浸性を阻害する場合があることが分かった。特に光輝性顔料を用いた化粧紙の場合、その傾向が著しいことが判明したのである。
【先行技術文献】
【特許文献】
【００１２】
【特許文献１】特許第５７９８１４５号公報
【特許文献２】特開２００１−７１４４７号公報
【特許文献３】特開２０１７−８１００４号公報
【発明の概要】
【発明が解決しようとする課題】
【００１３】
本発明の解決しようとする課題は、インクジェット印刷法を用いて形成された絵柄層と、大粒径の光輝性顔料を用いて形成された光輝層とを有する化粧材およびその製造方法を提案するものである。
【課題を解決するための手段】
【００１４】
上記の課題を解決するための手段として、請求項１に記載の発明は、基材層の表面に、絵柄層と光輝層を有する化粧材であって、絵柄層はインクジェット用インキからなる直径１００μｍ以下の微細なインキドットによって構成されており、光輝層は平均粒径が１μｍ以上２００μｍ以下の光輝性顔料を含むものであることを特徴とする化粧材である。
【００１５】
本発明に係る化粧材は、基本となる絵柄をインクジェット用インキによって構成したので、インクジェット印刷方式によって印刷することで、多品種少量生産に対応することが可能となり、さらに平均粒径の大きい光輝性顔料を含む光輝層を設けたことにより、意匠性の高い表現が可能となった。
【００１６】
また、請求項２に記載の発明は、前記基材層が、インクジェットインキ受容層を含まない樹脂含浸用チタン紙であることを特徴とする請求項１に記載の化粧材である。
【００１７】
また、請求項３に記載の発明は、前記基材層が、下地塗装を施した化粧板基材であることを特徴とする請求項１に記載の化粧材である。
【００１８】
また、請求項４に記載の発明は、前記絵柄層を、インクジェット印刷方式によって印刷形成し、前記光輝層は、光輝性顔料を含む塗工液をディスペンサから吐出することによって形成することを特徴とする請求項１〜３のいずれか１項に記載の化粧材の製造方法である。
【００１９】
また、請求項５に記載の発明は、前記ディスペンサから吐出される塗工液が、光輝性顔料を１０質量％以上７５質量％以下含むものであることを特徴とする請求項４に記載の化粧材の製造方法である。
【発明の効果】
【００２０】
本発明に係る化粧材は、基材層の表面に、絵柄層と光輝層を有する化粧材であって、絵
柄層がインクジェット用インキからなる直径１００μｍ以下の微細なインキドットによって構成されている。すなわち、インクジェット印刷方式によって印刷することが可能であり、従って製版の必要がないため、多品種少量生産に適している。
また、光輝層は平均粒径が１μｍ以上２００μｍ以下の比較的大粒径の光輝性顔料を含むものであるから、きらきらした光輝感が得られ、意匠性の高い表現が可能となった。
【００２１】
基材層として、インクジェットインキ受容層を含まない樹脂含浸用チタン紙を使用した場合には、化粧材である化粧紙に例えばメラミン樹脂を含浸する際の樹脂含浸性が良好であり、樹脂含浸後に加熱圧締することにより、メラミン化粧板が得られる。この場合にも、多品種少量生産に適したものとなることは言うまでもない。
【００２２】
基材層として下地塗装を施した化粧板基材を使用した場合には、最終的に透明な表面保護層を設けることにより、ダイレクトプリント化粧板が得られる。この化粧板は、予め全体の絵柄を分割しておくことにより、個々の化粧板を繋ぎ合わせて大面積の壁面を構成するようなこともできる。
【００２３】
請求項４に記載の発明のように、絵柄層をインクジェット印刷方式によって印刷形成し、光輝層は、光輝性顔料を含む塗工液をディスペンサから吐出することによって形成することにより、大粒径の光輝性顔料を含む塗工液を目詰まりすることなく、塗布することができる。
【図面の簡単な説明】
【００２４】
【図１】図１は、本発明に係る化粧材の一実施態様を模式的に示した断面説明図である。
【図２】図２は、本発明に係る化粧材の他の実施態様を模式的に示した断面説明図である。
【図３】図３は、本発明に係る化粧材の製造工程において、絵柄層をインクジェット印刷装置によって形成する工程を模式的に示した断面説明図である。
【図４】図４は、本発明に係る化粧材の製造工程において、光輝層をディスペンサによって形成する工程を模式的に示した断面説明図である。
【発明を実施するための形態】
【００２５】
以下図面を参照しながら、本発明に係る化粧材およびその製造方法について詳細に説明する。図１は、本発明に係る化粧材の一実施態様を模式的に示した断面説明図である。本発明に係る化粧材１は、基材層２の表面に、絵柄層３と光輝層４を有する化粧材である。絵柄層３はインクジェット用インキからなる直径１００μｍ以下の微細なインキドットによって構成されており、光輝層４は平均粒径が１μｍ以上２００μｍ以下の光輝性顔料を含むものであることを特徴とする化粧材である。
【００２６】
基材層２としては、チタン紙などの樹脂含浸用化粧板原紙、薄紙などの紙類や、合成樹脂製の着色合成樹脂基材シート、または各種化粧板基材に下地塗装を施した板状基材など任意の材料が使用できる。図１に示した例は、基材層２としてチタン紙６を用いた場合の例である。
図２は、基材層２として、化粧板基材７に下地塗装８を施したものを使用した例である。この例では、印刷後のインキ面を保護するために、透明なトップコート層５が設けられている。
【００２７】
基材層２として紙のようにポーラスな材料を用いる場合には、印刷面に予めインクジェ
ットインキ受容層を設けても良い。インクジェットインキ受容層は、インクジェットインキの定着を促進し、発色を良くする効果がある反面、樹脂の含浸性を損なう場合があり、むしろ無い方が良い場合もある。
基材層２が樹脂含浸用チタン紙６である場合には、次工程においてメラミン樹脂やベンゾグアナミン樹脂、ジアリルフタレート樹脂などの熱硬化性樹脂を含浸して、熱硬化性樹脂化粧板として使用するが、この場合、樹脂の含浸性の観点からは、インクジェットインキ受容層が無い方が良い。
【００２８】
プレコート化粧紙のように、後工程に樹脂含浸工程がない化粧紙の場合には、インクジェットインキ受容層を設けても良い。また、いずれの場合においても、絵柄層３と、光輝層４の順序は、逆でも良い。
【００２９】
インクジェットインキとしては、油性または水性または無溶剤型のインクジェットインキを用いることができる。建材としての用途を考慮すると耐光性や耐候性の観点から、染料タイプではなく顔料タイプとするのが良い。
図３は、本発明に係る化粧材の製造工程において、絵柄層３をインクジェット印刷装置によって形成する工程を模式的に示した断面説明図である。基材層２を流れ方向に搬送する搬送コンベア１２に載置し、インクジェットプリントヘッド１０を走査しながら、印刷する。印刷装置としては、基材層の搬送が連続的に行われるものと、間歇的に行われるものがあるが、どちらでも良い。
【００３０】
通常プリントヘッドには、複数の色調のインキを吐出する複数のヘッドが一体化されている。印刷しようとする絵柄に応じて、イエロー、マゼンタ、シアンの３原色にブラックを加えた構成としたり、予め調合した複数の特色を用いても良い。
図４は、本発明に係る化粧材の製造工程において、光輝層４をディスペンサによって形成する工程を模式的に示した断面説明図である。光輝層４を形成するための塗工液は、ディスペンサヘッド１１から単位時間当たりの吐出量が一定になるように吐出される。ディスペンサヘッド１１は、一定の速度で走査されるので、予めプログラムしておくことにより、光輝性顔料を含む塗工液を一定の厚さにパターン状に吐出することができる。
【００３１】
ディスペンサヘッドの口径は、通常のインクジェットプリントヘッドとは比較にならない程大きくすることができるので、通常のインクジェットプリンタでは目詰まりして印刷できないような平均粒径の大きな光輝性顔料を使用することができる。
【００３２】
光輝性顔料としては、リーフィングタイプあるいはノンリーフィングタイプのアルミニウム顔料や、マイカの表面に酸化チタンや酸化鉄などの顔料をコーティングした合成パール顔料などが使用できる。光輝性顔料の平均粒径は、１μｍ以上、２００μｍ以下とするのが適当である。１μｍ未満では光輝感が不足し、２００μｍ超では、目詰まり等の問題が生じやすくなる。
【００３３】
塗工液中の光輝性顔料の含有量としては、１０質量％以上７５質量％以下とするのが適当である。塗工液は水性または油性であり、光輝性顔料の他にバインダーと溶剤（水）、分散材、添加剤等が含まれる。
【００３４】
なお、光輝層を形成する方法としては、ディスペンサに限らず、グラビア印刷版を用いたグラビア印刷法によっても良い。
【実施例１】
【００３５】
基材層として坪量１００ｇ／ｍ２の印刷用白色原紙（ＫＪ特殊紙社製ＫＷ−１００１Ｐ）（白色チタン紙）を使用した。インクジェット印刷機を用いて絵柄層を印刷した。インクジェットインキとしては、水性顔料インキ（東洋インキ社製ＬＩＯＪＥＴ）を使用した。絵柄の解像度は１２００×１２００ｄｐｉとした。
【００３６】
続いて、絵柄層の表面に光輝層を形成した。光輝層用の塗工液としては、カチオン系エマルション（中央理化工業社製  ＦＫ−８２０）１００ｇに対して、体積基準粒子径の粒度分布における平均粒径が１５μｍの光輝性顔料（メルク社製  Ｉｒｉｏｄｉｎ２０１  Ｒｕｔｉｌｅ  Ｇｏｌｄ）１１ｇを添加したものを使用した。
【００３７】
塗工液の塗工には、グラビア印刷機を使用した。続いて塗工液を乾燥させて絵柄層の表面に光輝層を形成した。乾燥塗膜において、光輝層の質量に対して、光輝性顔料の質量は２２％であった。
【００３８】
得られた化粧紙にメラミンホルムアルデヒド樹脂を含浸し乾燥してプリプレグとした。別に用意したフェノールホルムアルデヒド樹脂を含浸したコア紙とメラミンホルムアルデヒド樹脂を含浸したオーバーレイ紙の間にプリプレグを挟み、鏡面板の間に挿入して加熱加圧し、メラミン樹脂化粧板を作成した。
【実施例２】
【００３９】
絵柄層と光輝層の順序を逆にした以外は実施例１と同様にしてメラミン樹脂化粧板を作成した。
＜比較例１＞
比較例としてインキ受容層を設けた化粧紙を作成した。インキ受容層用の塗工液として、水７５ｇに対し、体積基準粒子径の粒度分布における平均粒径が３．３μｍの炭酸カルシウム（白石カルシウム社製  白艶華ＰＺ）３５ｇ、カチオン系エマルション（中央理化工業社製  ＦＫ−８２０）３８ｇを攪拌機で分散させたものを使用した。
【００４０】
実施例１に使用した白チタン紙の表面に、グラビア印刷機を使用して、塗工液を塗工した。塗工後１２０℃のオーブンで塗工液を乾燥させてインクジェットインキ受容層を形成した。受容層の塗布量は、７．５ｇ／ｍ２（ｄｒｙ）であり、受容層中の炭酸カルシウム含有量は、７０質量％であった。このチタン紙を使用して、以下実施例１と同様に絵柄層と光輝層を形成して同様にメラミン樹脂化粧板を作成した。
【００４１】
実施例１、２、比較例１の印刷時に５０％グレーのべた印刷部分を作成し、この部分における、化粧紙と化粧板との色差を測定した。色差の測定には、蛍光分光濃度計（Ｘ−Ｒｉｔｅ社製  ｅＸａｃｔ  Ａｄｖａｎｃｅ）を使用した。色差が△Ｅ＝２以下である場合を合格（○）、２を超える場合を不合格（×）とした。結果を表１に示す。
【００４２】
【表１】
2019195915.tif 000003
表１の結果から、メラミン樹脂化粧板においては、炭酸カルシウムを主成分としたインキ受容層がない方が良いことが分かった。
【実施例３】
【００４３】
厚さ１０ｍｍのＭＤＦ（中密度木質繊維板）の表面にウレタン樹脂系の白色の下地塗装を施した後、インクジェット印刷機を用いて絵柄層を形成し、さらにこの上にディスペンサ（ノードソン社製ＰＩＣＯ  Ｐｕｌｓｅジェットバルブ、走査速度０．５ｍ／分、ノズル口径５０ｍｍ）を用いて光輝層を形成した。インクジェットインキ及び光輝層用塗工液としては、実施例１に使用したものと同様のものを使用した。最後にトップコートとして、ウレタン樹脂系透明塗料をロールコーターを用いて塗工し、乾燥した。
【実施例４】
【００４４】
絵柄層と光輝層の順序を逆にした以外は、実施例３と同様にして化粧板を作成した。
＜比較例２＞
比較例として光輝層を設けなかった以外は、実施例３と同様にして化粧板を作成した。
【００４５】
得られた３枚の化粧板を目視で比較すると、光輝層を含む実施例３、４の化粧板と光輝層のない比較例２の化粧板の意匠性では、実施例３、４が比較例２よりも明確に良好であり、その差は歴然としていた。また、ディスペンサには、目詰まり等の問題は生じなかった。
【符号の説明】
【００４６】
１・・・化粧材
２・・・基材層
３・・・絵柄層
４・・・光輝層
５・・・トップコート層
６・・・チタン紙
７・・・化粧板基材
８・・・下地塗装
１０・・・インクジェットプリントヘッド
１１・・・ディスペンサヘッド
１２・・・搬送コンベア
【図１】
2019195915.tif 000004
【図２】
2019195915.tif 000005
【図３】
2019195915.tif 000006
【図４】
2019195915.tif 000007